(57)【要約】【課題】織物の目開き部より細かな土粒子が流出せず、水分や気体の透過量を制御することが可能な難透水性の土木シートを提供すること。【解決手段】引張強度が３．０ｃＮ／ｄｔｅｘ以上、沸水収縮率が１０％以上で、総繊度が５００ｄｔｅｘ以下の熱可塑性合成繊維を製織してシートとなした後、該シートを８０℃以上の温度で熱処理して収縮させる。【選択図】　　　　なし【特許請求の範囲】
【請求項１】
引張強度が３．０ｃＮ／ｄｔｅｘ以上、沸水収縮率が１０％以上で、総繊度が５００ｄｔｅｘ以下の熱可塑性合成繊維を製織した後、加熱収縮させてなるシートであって、該シートの透水係数が１×１０−３未満、通気度が０．２ｃｃ／ｃｍ２／秒以上で、且つ開口径（Ｏ９５）が０．１ｍｍ未満であることを特徴とする難透水性土木シート。
【請求項２】
シートに撥水剤が付与されている請求項１記載の難透水性土木シート。
【請求項３】
引張強度が３．０ｃＮ／ｄｔｅｘ以上、沸水収縮率が１０％以上で、総繊度が５００ｄｔｅｘ以下の熱可塑性合成繊維を製織してシートとなした後、該シートを８０℃以上の温度で熱処理して収縮させることを特徴とする難透水性土木シートの製造方法。
【請求項４】
シートに、さらに撥水剤を付与する請求項３記載の難透水性土木シートの製造方法。
【発明の詳細な説明】
【０００１】
【発明の属する技術分野】
本発明は、難透水性の土木シート及びその製造方法に関するものであり、さらに詳しくは、細粒土質成分の吸出しを防止し、且つ水の通過量を制御することが可能な難透水性の土木シート及び該土木シートの製造方法に関するものである。
【０００２】
【従来の技術】
従来、土木シートとしては、ナイロン、ポリエステル等の合成繊維を製織した織物がしばしば用いられている。その際、シートとしての強力を高め、しかもコストを極力低下させるために、できるだけ繊度の大きい合成繊維が使用される事が多かった。また、シートの透水性を阻害しない様、その透水係数を１×１０−２以上とした土木シートが多用されてきた。
【０００３】
しかしながら、これらのシートにおいては、織物の目開き部より粒度の細かな土粒子が流出し、場合によっては陥没等の事故が発生するなどの問題があった。
【０００４】
一方、これらのシートの透水性を下げ、難透水性土木シートを製造する方法として、樹脂コーティングやフィルムラミネートする方法、或いは特開平３−１６７３６２号公報に記載の如く、三次元網状不織布を使用する方法などが提案されている。しかしながら、上記の方法において得られるシートは、いずれも難透水性には優れているものの通気性に乏しく、地盤に敷設した場合、地中より発生する水蒸気やガスを透過させるには不十分であるので、敷設したシートが発生した気体により膨らみ、破損するという事故が発生することがあった。
【０００５】
【発明が解決しようとする課題】
本発明の目的は、上記従来技術の有する問題点を解消し、織物の目開き部より細かな土粒子が流出せず、水分や気体の透過量を制御することが可能な難透水性の土木シートを提供することにある。
【０００６】
【課題を解決するための手段】
本発明者らは上記目的を達成するために鋭意検討した結果、充分な強度を有する高収縮熱可塑性合成繊維を製織してシートとなした後、該シートを収縮させてその密度を特定の範囲に制御するとき、所望の土木シートが得られることを究明した。
【０００７】
かくして本発明によれば、（１）引張強度が３．０ｃＮ／ｄｔｅｘ以上、沸水収縮率が１０％以上で、総繊度が５００ｄｔｅｘ以下の熱可塑性合成繊維を製織した後、加熱収縮させてなるシートであって、該シートの透水係数が１×１０−３未満、通気度が０．２ｃｃ／ｃｍ２／秒以上で、且つ開口径（Ｏ９５）が０．１ｍｍ未満であることを特徴とする難透水性土木シート、及び（２）引張強度が３．０ｃＮ／ｄｔｅｘ以上、沸水収縮率が１０％以上で、総繊度が５００ｄｔｅｘ以下の熱可塑性合成繊維を製織してシートとなした後、該シートを８０℃以上の温度で熱処理して収縮させることを特徴とする難透水性土木シートの製造方法が提供される。
【０００８】
【発明の実施の形態】
本発明で使用する熱可塑性合成繊維とは、ポリエチレン繊維、ポリプロピレン繊維、ポリエステル繊維、ポリアミド繊維及びこれらの共重合体繊維などを言い、中でもポリエチレンテレフタレートなどのポリエステル繊維、ナイロン６やナイロン６６などのポリアミド繊維及びこれらの共重合体繊維が好ましく例示される。
【０００９】
上記熱可塑性合成繊維の引張強度は３．０ｃＮ／ｄｔｅｘ以上であることが必要である。引張強度が３．０ｃＮ／ｄｔｅｘ未満の場合は、シートを収縮させた際に織物の強度が低くなり過ぎ、土木シートとして使用できなくなる。
【００１０】
また、上記熱可塑性合成繊維の総繊度は５００ｄｔｅｘ以下であることが必要であり、好ましくは４２０ｄｔｅｘ以下である。該総繊度が５００ｄｔｅｘを越える場合は、繊維密度を高めても、後述するシートの透水係数、通気度及び開口径を所定の範囲に制御することができなくなる上、繊維の剛性が高くなり過ぎ、地盤に敷設した場合、地盤の凸凹に追従するための柔軟性が不足する。
【００１１】
さらに、上記熱可塑性合成繊維の沸水収縮率は１０％以上であることが必要である。該沸水収縮率が１０％未満の場合は、シートを充分に収縮させることができず、水分や気体の透過量を制御することが困難となる。
【００１２】
本発明においては、上記熱可塑性合成繊維を製織してシートとなす。製織に際しては、従来公知の任意の組織を採用することができるが、中でも、平織物、綾織物及びそれらの多重織物などの組織を採用することが好ましい。
【００１３】
本発明においては、次いで上記シートを８０℃以上の温度で熱処理して収縮させることにより、その繊維密度を高める。
【００１４】
この際の繊維密度は経方向及び緯方向共に１００００ｄｔｅｘ／インチ以上であることが好ましい。
【００１５】
ここで、繊維密度とは、経糸方向及び緯糸方向のそれぞれにおいて、糸の総繊度の値（ｄｔｅｘ）に織密度の値（本／インチ）を乗じた値である。
【００１６】
熱処理に際しては、従来公知の方法が任意に採用できるが、熱処理温度が８０℃未満であると、充分な収縮が起こらず、シートの繊維密度を高めることができなくなるので、シートの透水係数、通気度及び開口径を下記の範囲に制御することができなくなる。
【００１７】
かくして得られた土木シートの透水係数は１×１０−３未満であることが必要である。該透水係数が１×１０−３を越える場合は、難透水性材料として機能しなくなる。
【００１８】
また、本発明の土木シートの通気度は、地盤より発生する水蒸気などのガスを透過させて敷設したシートの破損を防ぐため、０．２ｃｃ／ｃｍ２／秒以上であることが必要である。
【００１９】
さらに、本発明の土木シートの開口径（Ｏ９５）は、織物の目開き部より粒度の細かな土粒子が流出することにより発生する陥没事故等を防止するため、０．１ｍｍ未満であることが必要である。
【００２０】
本発明の土木シートは、以上の構成を有しているので、地面に敷設後、細粒分（シルト、粘土）が織物表面に堆積し、さらにその表面に形成された泥膜の作用とも相俟って、初期段階から良好な難透水層として機能する。また、この難透水性土木シートにより高含水ヘドロをろ過すると、初期濁りが極めて低く、良好なフィルター材として機能することも可能である。
【００２１】
【実施例】
以下、実施例により本発明を具体的に説明する。尚、実施例中の各特性は下記の方法により評価した。
【００２２】
（１）透水係数
ＪＩＳ　Ａ　１２１８に規定される、「土の透水試験方法」に準じて測定した。
【００２３】
（２）通気度
ＪＩＳ　Ｌ　１０９６のＡ法に規定される、フラジール形法に準じて測定した。
【００２４】
（３）開口径（Ｏ９５）
ＡＳＴＭ　４７５１　８７に規定される、「ジオテキスタイルの見かけ開孔径の測定に関する標準試験方法」に準じて測定した。
【００２５】
（４）初期濁り
直径１０ｃｍの円形に打ち抜いた難透水シートに対して、水頭５０ｃｍをかけてろ過した際の、３０分ろ過後の濁りを濁度（ＳＳ濃度）計で評価した。ろ過に際しては、９０％以上のシルト分／粘度分で構成されるヘドロを含水率８００％に調整した材料を用いた。
【００２６】
［実施例１］
テレフタル酸ジメチルとエチレングリコールとをエステル交換させてポリエチレンテレフタレートを製造する任意の段階でイソフタル酸を１５モル％添加し、減圧下で重縮合反応させて固有粘度０．６４の共重合ポリエステルポリマーを得た。さらにこのポリマーを減圧下で１８０℃に加熱して固相重合を行い固有粘度０．８３のポリエステルポリマーとした。
【００２７】
得られたポリマーを２８０℃で溶融させた後、ホール数４８の円形吐出孔を備えた紡糸口金より吐出させ、９００ｍ／分の速度で巻き取った。得られた未延伸糸を８５℃で予熱後、３．２倍で第１段延伸を行い、引き続き１．２倍で冷延伸を行った後巻き取って、１６７ｄｔｅｘ／４８フィラメントの延伸糸を得た。
【００２８】
次いで、上記延伸糸を経糸及び緯糸に配して織物を製織した後、該織物を８０℃の温水中で熱処理して収縮させ、経の織密度を１０８本／インチ、緯の織密度を６８本／インチとして、難透水性の土木シートを得た。
【００２９】
得られたポリエステル延伸糸の引張強度と沸水収縮率、及び土木シートの透水係数、通気度、開口径（Ｏ９５）並びに初期濁りを表１に示す。
【００３０】
［実施例２］
実施例１において、得られた土木シートに、さらに撥水剤（アサヒガード製、ＡＧ−７１０）の４重量％溶液をピックアップ量が６０重量％となるようにディッピングし、１８０℃で１分間乾燥させて、難透水性の土木シートとした。
【００３１】
得られた土木シートの透水係数、通気度、開口径（Ｏ９５）並びに初期濁りを表１に示す。
【００３２】
［比較例１］
テレフタル酸ジメチルとエチレングリコールとをエステル交換させた後、減圧下で重縮合反応させて固有粘度０．６４のポリエステルポリマーを得た。さらにこのポリマーを減圧下で２２０℃に加熱して固相重合を行い固有粘度０．９８のポリエステルポリマーとした。
【００３３】
得られたポリマーを３１０℃で溶融させた後、ホール数９６の円形吐出孔を備えた紡糸口金より吐出させ、５３０ｍ／分の速度で巻き取った。得られた未延伸糸を１００℃で予熱後、５．４倍で延伸を行って巻き取り、５６０ｄｔｅｘ／９６フィラメントの延伸糸を得た。
【００３４】
得られた延伸糸を経糸及び緯糸に配して、経の織密度が４０本／インチ、緯の織密度が４１本／インチの織物を製織し、難透水性の土木シートとした。
【００３５】
得られたポリエステル延伸糸の引張強度と沸水収縮率、及び土木シートの透水係数、通気度、開口径（Ｏ９５）並びに初期濁りを表１に示す。
【００３６】
［比較例２］
比較例１において、得られた織物に、市販のポリエチレン系多孔質膜（（株）トクヤマ製、ポーラム高通気タイプ）をウレタン系接着剤を用いて貼り合せ、透湿防水性の土木シートとした。
【００３７】
得られた土木シートの透水係数、通気度、開口径（Ｏ９５）並びに初期濁りを表１に示す。
【００３８】
【表１】
2004043990.tif 000002